(57)【要約】  新規なガラス組成物が開示されている。そのガラス組成物は、６５〜７５重量％のＳｉＯ２、１０〜２０重量％のＮａ２Ｏ、５〜１５重量％のＣａＯ、０〜５重量％のＭｇＯ、０〜５重量％のＡｌ２Ｏ３、０〜５重量％のＫ２Ｏ、０〜５％のＢ２Ｏ３、及び０〜０．５％のＭｎＯ２から構成された基礎ガラス組成物と、０．６５重量％までの全鉄、２ｐｐｍ〜１０ｐｐｍの範囲のＳｅ、ＣｅＯ２、Ｖ２Ｏ５、ＴｉＯ２、及びＭｏＯ３から選択された少なくとも一種類のＵＶ吸収剤、２０ｐｐｍまでのＣｏＯ、及び７５ｐｐｍまでのＣｒ２Ｏ３、を含む着色剤及び性質修正材料部分とを含み、然も、そのガラス組成物は０．２〜０．６の範囲のレドックス比を有する。【特許請求の範囲】
【請求項１】
ＳｉＯ２               ６５〜７５  重量％、
Ｎａ２ Ｏ              １０〜２０  重量％、
ＣａＯ                  ５〜１５  重量％、
ＭｇＯ                  ０〜５    重量％、
Ａｌ２ Ｏ３               ０〜５    重量％、
Ｋ２ Ｏ                  ０〜５    重量％、
Ｂ２ Ｏ ３                ０〜５    ％、及び
ＭｎＯ２                 ０〜０．５％、
を含む基礎ガラス組成物と、
０．６５重量％までの全鉄、
２ｐｐｍ〜１０ｐｐｍの範囲のＳｅ、
ＣｅＯ２、Ｖ２Ｏ５ 、ＴｉＯ２、及びＭｏＯ３から選択された少なくとも一種類のＵＶ吸収剤、
２０ｐｐｍまでのＣｏＯ、及び
７５ｐｐｍまでのＣｒ２Ｏ３、
を含む着色剤及び性質修正材料部分とを含み、
０．２〜０．６の範囲のレドックス比を有するガラス組成物。
【請求項２】
ＵＶ吸収剤が、０．２重量％〜３．０重量％の範囲の量で存在するＣｅＯ２である、請求項１に記載のガラス組成物。
【請求項３】
ＵＶ吸収剤が、０．１重量％〜１．０重量％の範囲の量で存在するＴｉＯ２である、請求項１に記載のガラス組成物。
【請求項４】
全鉄が、０．２８〜０．６重量％の範囲にある、請求項１に記載のガラス組成物。
【請求項５】
Ｓｅが、３ｐｐｍ〜７ｐｐｍの範囲にある、請求項１に記載のガラス組成物。
【請求項６】
更に、０．１重量％〜２重量％の範囲のＥｒ２Ｏ３を含む、請求項１に記載のガラス組成物。
【請求項７】
更に、０．１重量％〜１重量％の範囲のＮｄ２Ｏ３を含む、請求項１に記載のガラス組成物。
【請求項８】
ＵＶ吸収剤が、０．２重量％に等しいか又はそれより少ない量で存在するＶ２Ｏ５である、請求項１に記載のガラス組成物。
【請求項９】
ＵＶ吸収剤が、０．００５〜０．０７５重量％の範囲の量で存在するＭｏＯ３である、請求項１に記載のガラス組成物。
【請求項１０】
ＣｏＯが、１５ｐｐｍに等しいか又はそれより少ない、請求項１に記載のガラス組成物。
【請求項１１】
Ｃｒ２Ｏ３が、５０ｐｐｍに等しいか又はそれより少ない、請求項１に記載のガラス組成物。
【請求項１２】
更に、５０ｐｐｍに等しいか又はそれより少ない量でＮｉ２Ｏ３を含む、請求項１に記載のガラス組成物。
【請求項１３】
レドックス比が０．２５〜０．５５の範囲にある、請求項１に記載のガラス組成物。
【請求項１４】
請求項１に記載された組成物から製造されたガラスシート。
【請求項１５】
３．９ｍｍ（０．１５３５ｉｎ）の厚さで次の性質：（ａ）４８０〜５８０ｎｍの範囲の主要波長及び８％に等しいか又はそれより小さい刺激純度を特徴とする灰色；（ｂ）６０％に等しいか又はそれより大きいＬｔａ；（ｃ）４０％に等しいか又はそれより小さい全太陽赤外線透過率（ＴＳＩＲ）；（ｄ）６０％に等しいか又はそれより小さい全太陽エネルギー透過率（ＴＳＥＴ）；及び（ｅ）３０％に等しいか又はそれより小さい全太陽紫外線透過率（ＩＳＯＵＶ）；の一つ以上を示す、請求項１４に記載のガラスシート。
【請求項１６】
３．９ｍｍ（０．１５３５ｉｎ）の厚さで次の性質：（ａ）６５％に等しい又はそれより大きいＬｔａ；（ｂ）３５％に等しいか又はそれより小さい全太陽赤外線透過率（ＴＳＩＲ）；（ｃ）５５％に等しいか又はそれより小さい全太陽エネルギー透過率（ＴＳＥＴ）；及び（ｄ）２５％に等しいか又はそれより小さい全太陽紫外線透過率（ＩＳＯＵＶ）；の一つ以上を示す、請求項１５に記載のガラスシート。
【請求項１７】
請求項１４に記載のガラスシートを組込んだ積層物品。
【請求項１８】
ＳｉＯ２               ６５〜７５  重量％、
Ｎａ２ Ｏ              １０〜２０  重量％、
ＣａＯ                  ５〜１５  重量％、
ＭｇＯ                  ０〜５    重量％、
Ａｌ２ Ｏ３               ０〜５    重量％、及び
Ｋ２ Ｏ                  ０〜５    重量％、
Ｂ２ Ｏ ３                ０〜５    ％、及び
ＭｎＯ２                 ０〜０．５％、
を含む基礎ガラス組成物と、
０．６５重量％までの全鉄、
２ｐｐｍ〜１０ｐｐｍの範囲のＳｅ、
ＣｅＯ２、Ｖ２Ｏ５ 、ＴｉＯ２、及びＭｏＯ３から選択された少なくとも一種類のＵＶ吸収剤、
２０ｐｐｍまでのＣｏＯ、及び
７５ｐｐｍまでのＣｒ２Ｏ３、
を含む着色剤及び性質修正材料部分と、
を含むガラス組成物で、然も、０．２５〜０．５５の範囲のレドックス比を有するガラス組成物から形成されたガラスシートであり、然も、
３．９ｍｍ（０．１５３５ｉｎ）の厚さで次の性質：（ａ）４８０〜５８０ｎｍの範囲の主要波長及び８％に等しいか又はそれより小さい刺激純度を特徴とする灰色；（ｂ）６５％に等しいか又はそれより大きいＬｔａ；（ｃ）３５％に等しいか又はそれより小さい全太陽赤外線透過率（ＴＳＩＲ）；（ｄ）５５％に等しいか又はそれより小さい全太陽エネルギー透過率（ＴＳＥＴ）；及び（ｅ）２５％に等しいか又はそれより小さい全太陽紫外線透過率（ＩＳＯＵＶ）；の一つ以上を示すガラスシート。
【発明の詳細な説明】
【技術分野】
【０００１】
本発明は、ガラス組成物、特に良好な紫外線（ＵＶ）吸収性を有する灰色ガラス組成物に関する。
【背景技術】
【０００２】
ガラス基体は、自動車用途、建築用途、宇宙船用途、等のような種々の用途で用いられている。ガラス基体の最終用途により、ガラス基体が、或る性質、（ａ）美的性質、例えば、色（それらに限定されるものではない）及び（ｂ）太陽光調節性、例えば、全太陽エネルギー透過率（ＴＳＥＴ）、赤外線透過率、及び紫外線透過率（それらに限定されるものではない）を示すことが望ましいであろう。
【０００３】
例えば、ガラス基体は、自動車視界パネル（即ち、前面窓、側面窓、等）として自動車用途で用いられている。自動車視界パネルは、望ましい色を示す必要がある。現在自動車の視界パネルに望ましい色には、青、緑、及び灰色が含まれる。更に、自動車視界パネルを、米国で運転される乗り物の前面風防ガラスとして用いる場合、７０％に等しいか又はそれより大きい可視光透過率（Ｌｔａ）を示さなければならないであろう。米国以外の国では、前面風防ガラスに対するＬｔａ条件は異なっている。
【０００４】
ガラス基体の美的性質及び太陽光調節性を修正する一つのやり方は、ガラス基体の化学的組成（即ち、ガラス組成物を構成する材料の種類及び／又はガラス組成物中の種々の材料の重量％）を変化させることが含まれる。屡々ガラス組成物の太陽光調節性を修正することができる着色剤及び／又は他の材料を、ソーダ・石灰・シリカ基礎ガラス組成物のようなよく知られた基礎ガラス組成物に添加し、独特の性能特性を示すことができるガラス基体を与える。ガラス組成物の太陽光調節性を修正することができる一種類の着色剤又は一種類の材料の効果は知られていることがある〔例えば、基礎ガラス組成物にＦｅＯを添加すると、そのガラス組成物の赤外（ＩＲ）吸収性を増大することが知られている〕が、本発明の本質は、ガラス組成物の太陽光調節性を修正することができる種々の着色剤及び／又は材料を使用し、夫々の着色剤又は材料は独特の効果を夫々生ずることができるものであり、それらを使用して集約的に性能特性の組合せを達成することにある。
【発明の開示】
【発明が解決しようとする課題】
【０００５】
本発明により、ソーダ・石灰・シリカ基礎ガラス組成物に新規な材料を新規な量で添加し、希望の美的及び太陽光調節性を示すことができるガラス基体を与える。本発明の基体として３．９ｍｍ（０．１５３５ｉｎ）の厚さのガラス組成物により実現される希望の美的及び太陽光調節性の組合せは、次の通りである：
１．  ４８０〜５８０ｎｍの範囲の主要波長及び８％に等しいか又はそれより小さい刺激純度を特徴とする中間灰色；
２．  ６０％以上の可視光透過率（Ｌｔａ）；
３．  ４０％に等しいか又はそれより小さい全太陽赤外線透過率（ＴＳＩＲ）；
４．  ６０％に等しいか又はそれより小さい全太陽エネルギー透過率（ＴＳＥＴ）；及び
５．  ３０％に等しいか又はそれより小さい全太陽紫外線透過率（ＩＳＯＵＶ）。
【課題を解決するための手段】
【０００６】
本発明は、６５〜７５重量％のＳｉＯ２、１０〜２０重量％のＮａ２Ｏ、５〜１５重量％のＣａＯ、０〜５重量％のＭｇＯ、０〜５重量％のＡｌ２Ｏ３、０〜５重量％のＫ２Ｏ、０〜５重量％のＢ２Ｏ３、及び０〜０．５重量％のＭｎＯ２、を含み、更に着色剤及び性質修正材料（ｐｒｏｐｅｒｔｙ  ｍｏｄｉｆｙｉｎｇ  ｍａｔｅｒｉａｌ）部分で、０．６５重量％までの全鉄、２ｐｐｍ〜１０ｐｐｍの範囲のＳｅ、ＣｅＯ２、Ｖ２Ｏ５、ＴｉＯ２、及びＭｏＯ３から選択された少なくとも一種類のＵＶ吸収剤、２０ｐｐｍまでのＣｏＯ、及び７５ｐｐｍまでのＣｒ２Ｏ３を含むガラス組成物であり、然も、０．２〜０．６の範囲のレドックス比を有するガラス組成物を一つの態様とするが、それらに限定されるものではない。
【０００７】
別の態様として、本発明は、６５〜７５重量％のＳｉＯ２、１０〜２０重量％のＮａ２Ｏ、５〜１５重量％のＣａＯ、０〜５重量％のＭｇＯ、０〜５重量％のＡｌ２Ｏ３、０〜５重量％のＫ２Ｏ、０〜５重量％のＢ２Ｏ３、及び０〜０．５％のＭｎＯ２を含む基礎ガラス組成物と、着色剤及び性質修正材料部分で、０．６５重量％までの全鉄、２ｐｐｍ〜１０ｐｐｍの範囲のＳｅ、ＣｅＯ２、Ｖ２Ｏ５、ＴｉＯ２、及びＭｏＯ３から選択された少なくとも一種類のＵＶ吸収剤、２０ｐｐｍまでのＣｏＯ、及び７５ｐｐｍまでのＣｒ２Ｏ３を含む材料部分とを含むガラス組成物で、然も、０．２〜０．６の範囲のレドックス比を有するガラス組成物から形成されたガラスシートであって、３．９ｍｍ（０．１５３５ｉｎ）の厚さで次の性質：（ａ）４８０〜５８０ｎｍの範囲の主要波長及び８％に等しいか又はそれより小さい刺激純度を特徴とする灰色；（ｂ）６５％に等しいか又はそれより大きいＬｔａ；（ｃ）３５％に等しいか又はそれより小さい全太陽赤外線透過率（ＴＳＩＲ）；（ｄ）５５％に等しいか又はそれより小さい全太陽エネルギー透過率（ＴＳＥＴ）；及び（ｅ）３０％に等しいか又はそれより小さい全太陽紫外線透過率（ＩＳＯＵＶ）；の一つ以上を示すガラスシートにある。
【０００８】
本発明の説明
ここで用いられているように、本明細書及び特許請求の範囲で用いられている大きさ、物理的特性、処理パラメーター、成分の量、反応条件、等々を表す全ての数値は、どの場合でも用語「約」によって修正されるものと理解すべきである。従って、反することが示されていない限り、次の明細書及び特許請求の範囲に記載された数値は、本発明によって得られるように求められている希望の性質に依存して変化するであろう。少なくとも、特許請求の範囲に均等論を適用することを限定しようとするものではなく、夫々の数値は、報告された重要な数字の数を考慮にいれ、通常の数字を丸める方法を適用することにより、少なくとも解釈されるべきである。更にここに記載する全ての範囲は、範囲の初めと終わりの値、及びそこに含まれるどのような全ての従属範囲でも包含されるものと理解すべきである。例えば、「１〜１０」と言う記載された範囲は、１の最小値と１０の最大値の間の（それらの数字も含め）どのような全ての従属範囲、即ち、１以上の最小値から始まって、１０以下の最大値で終わる全ての従属範囲、例えば、１．０〜３．８、６．６〜９．７、及び５．５〜１０も含まれるものと考えるべきである。
【０００９】
ここで用いられている用語「重量％」は、ガラス組成物中の材料の量を記述するのに用いられた場合、ガラス組成物の全重量に基づく重量％を意味する。
【００１０】
本発明のガラス組成物は、（ａ）基礎ガラス部分、及び（ｂ）着色剤及び太陽光性能修正部分を含む。本発明による基礎ガラス部分は、特定の量で下の表１に示す成分を含む。
【００１１】
【表１】
2009507753.tif 000002
【００１２】
記載した基礎ガラス部分は、当分野では「ソーダ・石灰・シリカ」ガラス組成物と呼ばれている。
【００１３】
本発明によれば、種々の着色剤及びガラスの太陽光性能特性を修正することができる材料を基礎ガラス組成物に添加する。着色剤と、ガラスの太陽光性能特性を修正することができる材料との両方を、「着色剤及び性質修正材料」としてここでは言及する。本発明のガラス組成物の着色剤及び性質修正材料には、酸化鉄（Ｆｅ２Ｏ３及びＦｅＯ）、酸化セリウム（ＣｅＯ２）、セレン（Ｓｅ）、酸化チタン（ＴｉＯ２）、酸化エルビウム（Ｅｒ２Ｏ３）、酸化ネオジム（Ｎｄ２Ｏ３）、酸化バナジウム（Ｖ２Ｏ５）、酸化コバルト（ＣｏＯ）、酸化クロム（Ｃｒ２Ｏ３）、及び酸化ニッケル（Ｎｉ２Ｏ３）；が含まれる。
【００１４】
本発明によれば、鉄は、酸化第二鉄（Ｆｅ２Ｏ３）及び酸化第一鉄（ＦｅＯ）の両方としてガラス組成物中に存在することができる。当分野でよく知られているように、Ｆｅ２Ｏ３は紫外線の強い吸収剤であり、黄色の着色剤である。当分野でよく知られているように、ＦｅＯは赤外線の強い吸収剤であり、青色着色剤である。
【００１５】
本発明のガラス組成物中に存在する「全鉄」は、工業的に標準的なやり方のように、「Ｆｅ２Ｏ３」として表す。これは、ガラス組成物中に存在する鉄の全てがＦｅ２Ｏ３の形になっていることを意味するものではない。本発明のガラス組成物中の全鉄は、ガラス組成物の全重量％に基づき０．６５重量％までの範囲、例えば、０．２８〜０．６重量％、又は０．３〜０．３５重量％の範囲にある。
【００１６】
本発明のガラス組成物中の第一鉄状態で存在する鉄の量は、工業的に標準的なやり方として、「ＦｅＯ」として表されている。第一鉄状態の鉄の量はＦｅＯとして表されているが、第一鉄状態の全量が、実際にＦｅＯとしてガラス中に存在していなくいもよい。
【００１７】
本発明のガラス組成物は、或る「レドックス比」を有する。ここで用いられる「レドックス比」は、第一鉄状態の鉄（「ＦｅＯ」として表されている）量を、全鉄（Ｆｅ２Ｏ３として表されている）量で割ったものである。本発明によるガラス組成物は、０．２〜０．６の範囲、例えば、０．２５〜０．５５、又は０．４５〜０．５５の範囲のレドックス比を有する。
【００１８】
本発明によれば、Ｓｅを本発明のガラス組成物に添加する。Ｓｅはピンク色の着色剤として当分野で知られている。ガラス組成物中のＳｅの量は、２ｐｐｍ〜１０ｐｐｍ、例えば、３ｐｐｍ〜７ｐｐｍの範囲にある。
【００１９】
本発明によれば、ＣｅＯ２、Ｖ２Ｏ５、ＴｉＯ２、及び／又は酸化モリブデン（ＭｏＯ３）のようなよく知られたＵＶ吸収剤をガラス組成物に添加する。典型的には、ガラスのレドックス比が高くなる程、Ｆｅ２Ｏ３により与えられるＵＶ吸収性の損失を補充するために必要になるＵＶ吸収剤は多くなる。本発明の一つの態様として、ＣｅＯ２は、０．２重量％〜３．０重量％、例えば、０．５重量％〜２．５重量％の範囲の量でガラス組成物に添加されるが、それらに限定されるものではない。本発明の別の態様として、ＴｉＯ２を、ガラス組成物に０．１重量％〜１．０重量％、例えば、０．２重量％〜０．５重量％の範囲の量で添加するが、それらに限定されるものではない。本発明の更に別の態様として、ＭｏＯ３をガラス組成物に、０．００５重量％〜０．０７５重量％、例えば、０．０１５重量％〜０．０４５重量％の範囲の量で添加するが、それらに限定されるものではない。
【００２０】
本発明によれば、酸化バナジウム（Ｖ２Ｏ５）をガラス組成物に添加してもよい。バナジウムは、その原子価状態によりＵＶ及びＩＲの両方の輻射線の吸収剤及び黄緑色の着色剤として当分野で知られている。＋５の原子価状態のＶ２Ｏ５はＵＶ吸収剤である。＋４原子価状態のＶ２Ｏ４は、ＩＲ吸収剤である。本発明の態様として、ガラス組成物中のＶ２Ｏ５の量は、０．３重量％に等しいか又はそれより少なく、例えば、０．２重量％に等しいか又はそれより少なく、０．１重量％に等しいか又はそれより少ない。
【００２１】
本発明によれば、Ｅｒ２Ｏ３をガラス組成物に添加してもよい。Ｅｒ２Ｏ３はピンク色の着色剤として当分野で知られている。本発明の態様として、ガラス組成物中のＥｒ２Ｏ３の量は、３重量％に等しいか又はそれより少なく、例えば、０．１重量％〜２重量％、又は０．５重量％〜１．７重量％であるが、それらに限定されるものではない。
【００２２】
本発明によれば、Ｎｄ２Ｏ３をガラス組成物に添加することができる。Ｎｄ２Ｏ３は当分野で青色着色剤として知られている。本発明の態様として、ガラス組成物中のＮｄ２Ｏ３の量は３重量％に等しいか又はそれより少なく、例えば、０．１重量％〜１重量％、又は０．１重量％〜０．５重量％である。
【００２３】
本発明によれば、ＣｏＯをガラス組成物に添加する。ＣｏＯは青色着色剤として当分野で知られている。本発明の一つの態様として、ガラス組成物中のＣｏＯの量は、２０ｐｐｍに等しいか又はそれより少なく、例えば、１５ｐｐｍに等しいか又はそれより少なく、或は１１ｐｐｍに等しいか又はそれより少ないが、それらに限定されるものではない。
【００２４】
本発明によれば、Ｃｒ２Ｏ３をガラス組成物に添加する、Ｃｒ２Ｏ３は緑色着色剤及びＵＶ吸収剤として当分野で知られている。本発明の一つの態様として、ガラス組成物中のＣｒ２Ｏ３の量は、７５ｐｐｍに等しいか又はそれより少なく、例えば、５０ｐｐｍに等しいか又はそれより少ない。
【００２５】
本発明によれば、Ｎｉ２Ｏ３をガラス組成物に添加してもよい。Ｎｉ２Ｏ３は褐色着色剤として当分野で知られている。本発明の一つの態様として、ガラス組成物中のＮｉ２Ｏ３の量は、５０ｐｐｍに等しいか又はそれより少なく、例えば、２５ｐｐｍに等しいか又はそれより少なく、或は１０ｐｐｍに等しいか又はそれより少ない。
【００２６】
本発明のガラス組成物は、慣用的ガラス製造方法により製造することができる。例えば、ガラス組成物は、坩堝溶融物によるバッチ材料、シート引張り法、フロートガラス法、等により形成することができる。典型的には、よく知られたバッチ材料を、着色剤及び性質修正材料と混合し、処理して本発明のガラス組成物にする。一つの態様として、本発明のガラス組成物は、当分野でよく知られているフロートガラス法により形成されるが、それらに限定されるものではない。
【００２７】
ガラス組成物を形成するのに用いた原料／装置の結果として、ＳｒＯ及びＺｒＯ２のような或る不純物が最終的ガラス組成物中に存在するようになり易い。そのような材料はガラス組成物中に僅かな量で存在し、ここでは「トランプ(tramp)材料」として言及する。トランプ材料は、もしあったとしても、ガラスの性質に与える影響は最小限である。
【００２８】
本発明の一つの態様として、ガラス組成物をガラス基体に形成するが、それらに限定されるものではない。種々の厚さを有するガラス基体を形成することができる。例えば、２４ｍｍまでの厚さを有するガラス基体を形成することができる。
【００２９】
一つの態様として、本発明は、次の性能特性を示す３．９ｍｍ（０．１５３５ｉｎ）の厚さを有するガラス基体を包含するが、それらに限定されるものではない：
１．  ４８０〜５８０ｎｍ、例えば、４９０〜５７０ｎｍ、又は５００〜５６０ｎｍの範囲の主要波長及び８％に等しいか又はそれより小さく、例えば、６％に等しいか又はそれより小さく、或は４％に等しいか又はそれより小さい刺激純度を特徴とする灰色；
２．  ６０％に等しいか又はそれより大きく、例えば、６５％に等しいか又はそれより大きく、或は７０％に等しいか又はそれより大きいＬｔａ；
３．  ４０％に等しいか又はそれより小さく、例えば、３５％に等しいか又はそれより小さく、或は３０％に等しいか又はそれより小さい全太陽赤外線透過率（ＴＳＩＲ）；
４．  ６０％に等しいか又はそれより小さく、例えば、５５％に等しいか又はそれより小さく、或は５０％に等しいか又はそれより小さい全太陽エネルギー透過率（ＴＳＥＴ）；及び
５．  ３０％に等しいか又はそれより小さく、例えば、２５％に等しいか又はそれより小さく、或は２０％に等しいか又はそれより小さい全太陽紫外線透過率（ＩＳＯＵＶ）。
【００３０】
上記性能特性は、下に記載したようにして測定する：
１．可視光透過率（Ｌｔａ）は、３８０〜７７０ｎｍの波長範囲に亙って１０ｎｍの間隔でＣ．Ｉ．Ｅ．１９３１、標準照明「Ａ」を用いて測定した。
２．全太陽紫外線透過率（ＩＳＯＵＶ）は、２８０〜３８０ｎｍの波長範囲に亙って５ｎｍの間隔でＩＳＯ  ９０５０に従い測定した。
３．全太陽赤外線透過率（ＴＳＩＲ）は、８００〜２１００ｎｍの波長範囲に亙って５０ｎｍの間隔で測定した。
４．全太陽エネルギー透過率（ＴＳＥＴ）は、５０ｎｍの間隔で３００〜２１００ｎｍの測定された透過率に基づく計算値を表す。
５．色は、Ｃ．Ｉ．Ｅ．１９３１、標準照明「Ｃ」を用い、２°の観察方向で、主波長及び刺激純度に関して測定した。
【００３１】
全ての太陽光透過率データーは、ペリー・ムーン・エアー・マス（Parry Moon air mass）２．０太陽照度データーを用いて計算した。当分野でよく知られているように、透過率値は、台形法則(Trapezoidal Rule)を用いて波長範囲に亙って積分した。
【００３２】
ここに与えたスペクトル性は、直角の入射角で報告してある。もし表面垂線に対する入射角が増大すると、反射光と吸収光の両方の大きさを変化させ、透過光の大きさを変化させる結果になるであろう。
【００３３】
表面垂線に対する入射角が増大すると、それに比例して物品による吸収により失われる光も多くなる。これは、有限の厚さの透明物品を通って移動する光の有効通路が、入射角のコサインの逆数に比例して増大するからである。
【００３４】
要するに、ガラスのような透明物品を通る非偏光の透過量は、一般に垂直に入射した場合よりも非直角の入射角の方が少なくなる。上で述べたことは、どのような与えられた波長でも当て嵌まり、ＩＳＯＵＶ、Ｌｔａ、ＴＳＥＴ、等のような積分スペクトル性に対し当て嵌まる。一例として、設置角度の自動車風防ガラスが透過する紫外線、可視光、又は赤外エネルギー又は光の量は、垂直に入射して測定された同じ物品によるよりも少ない。
【００３５】
本発明の一つの態様として、ガラス基体をガラス視界パネルとして用いるが、それらに限定されるものではない。本発明の別の態様として、少なくとも一つのガラス基体を用いて、自動車風防ガラスのような積層物品を形成するが、それらに限定されるものではない。
【実施例】
【００３６】
本発明を、次の例で例示するが、それらに限定されるものではない。例１〜１０は、次のやり方で製造された。表２に示した成分を秤量し、混合した。半分のバッチ材料を４インチシリカ坩堝に入れて１，３４３℃（２，４５０°Ｆ）に加熱した。次に坩堝の温度を３０分間１，３４３℃（２，４５０°Ｆ）に維持した。次に溶融バッチ材料を１，３７１℃（２，５００°Ｆ）へ加熱し、その温度に３０分間維持した。次にその溶融バッチ材料を１，３９９℃（２，５５０°Ｆ）の温度に加熱し、残りの半分のバッチ材料をその坩堝に添加した後、それをその温度に３０分間維持した。次にその溶融バッチ材料を１，４２７℃（２，６００°Ｆ）の温度に加熱し、その温度に１時間維持した。次に、溶融ガラスを水に入れてフリットにし、乾燥し、白金坩堝で１，４５４℃（２，６５０°Ｆ）に２時間再び加熱した。次に溶融したガラスを坩堝から流出させ、板を形成し、アニールした。その板から試料を切断し、分析するため研磨した。
【００３７】
【表２】
2009507753.tif 000003
【００３８】
夫々の例のガラス組成物を、ＲＩＧＡＫＵ３３７０蛍光Ｘ線分光計を用いて決定した。分析の結果を表３に示す。
【００３９】
【表３】
2009507753.tif 000004
【００４０】
それら例のスペクトル性能特性は、パーキン・エルマー・ラムダ(Perkin-Elmer Lambda)９ＵＶ／ＶＩＳ／ＮＩＲ分光計を用いて決定した。３．９ｍｍ厚の試料についての性能特性を表４に示す。
【００４１】
【表４】
2009507753.tif 000005
【００４２】
表４に基づき、本発明のガラス組成物を用いて、種々の性能特性を示すガラス基体を形成することができる。例は、次の性質を有する灰色ガラス組成物を形成することができることを示しているが、それらに限定されるものではない：６０％〜８０％、例えば、６５％〜７７％の範囲のＬｔａ；５％〜２７％、例えば、１０％〜２５％の範囲のＩＳＯＵＶ；２５％〜５５％、例えば、３０％〜５０％の範囲のＴＳＩＲ；４０％〜６５％、例えば、４５％〜６０％の範囲のＴＳＥＴ；５１０ｎｍ〜５８２ｎｍ、例えば、５１５ｎｍ〜５７７ｎｍの範囲の主波長（ＤＷ）；及び６．５％までの刺激純度（Ｐｅ）。
【００４３】
上の記載で開示された概念から離れることなく、本発明に修正を行うことができることは当業者には容易に認められるであろう。そのような修正は、本発明の範囲内に含まれるものと考えるべきである。従って、上に詳細に記述した特定の態様は、単に例示のためであり、本発明の範囲に関する限定ではなく、添付の特許請求の範囲及びそれとの如何なる均等物全ての全範囲に本発明の範囲は与えられるべきである。
【国際調査報告】
2009507753.tif 000006
2009507753.tif 000007
2009507753.tif 000008